(57)【特許請求の範囲】
【請求項１】
２枚のタイルのそれぞれの裏面にそれぞれ別種粘着剤が塗布されて、両タイルの裏面同士が貼り合わされた状態で供給される自己粘着性タイルセットであって、一方の粘着剤が水溶性型粘着剤またはエマルジョン型粘着剤であり、他方の粘着剤が有機溶剤型粘着剤であり、前記一方の粘着剤の溶解度パラメータ値（ＳＰ値）と他方の粘着剤の溶解度パラメータ値の差が少なくとも０.４以上離れたものであり、それぞれの粘着剤は粘着剤面同士で貼り合わせれば粘着しているが、手により簡単に剥がすことができ、かつそれぞれの粘着剤はそれぞれが塗布されていた面に残存するものであることを特徴とする自己粘着性タイルセット。
【発明の詳細な説明】
【０００１】
【発明の属する技術分野】
本発明は、自己粘着性タイルセットに関する。
【０００２】
【従来の技術】
自己粘着性タイルは、施工現場で作業者がいちいち粘着剤を塗布しなくてもよいので、作業効率がよく人気が高まってきている。しかしながら通常の商品は、その粘着面に離型剤を塗布した剥離紙が貼られているので、作業現場では作業面積に相当する剥離紙が発生し、これが産業廃棄物となり、その処理が問題となる。
【０００３】
そこで、２枚分の粘着剤を２枚のタイルでサンドイッチし、施工に際してこれを２分割して使用しようという提案が特開平４―９７０７０号公報において行われているが、２分割したときに接着剤が正しく２分割されることは期待薄であるし、２分割するためには相当の力が必要となり、商品化してから施工までの時間が長く経ったものでは、一層２分割が困難となってしまう。
【０００４】
また、一方のタイルの粘着剤塗布パターンと他方の粘着剤塗布パターンが両者を重ね合わせた時全然重複しないようなパターンを選択して、重ね合わせる方法が特開昭６１―２７３３１５号公報に開示されている。しかし、この方法を採用すると粘着剤塗布面積はタイル面積の半分以下になり、またその範囲内で粘着剤量を増すことも困難であるため、タイルの接着不良をおこすおそれがある。
【０００５】
また、前記特開昭６１―２７３３１５号公報記載の発明の改良技術として特開平６―３２２９３７号公報では、タイル周縁部の剥離強度を１０ｋｇ／５０ｍｍ以下に限定するなどの改良技術を提案している。
【０００６】
さらに特公平６―６８２０５号公報の発明では、一方のタイルの粘着剤面には、他方のタイルの離型剤面が対応するようにした自己粘着性タイルセットが提案されている。しかしながら、この方法では、粘着剤の塗布工程と離型剤の塗布工程との２工程が必要となるため、コストアップは避けることができない。
【０００７】
特開平７―１１３３１１号公報では、両タイル間で粘着剤が重なり合う領域と重なり合わない領域を混在させ、かつ両タイル間の周縁部の少なくとも一部を粘着剤が重なり合わない領域とする技術を提案している。しかし、この種の特定領域のみに粘着剤を塗布するためには、塗布ロールの加工に多大の費用を必要とするなど、コスト高は避けられない。
【０００８】
【発明が解決しようとする課題】
本発明の目的は、対向するタイルの一方と他方の粘着剤パターンが異なった塗布面を形成するという方法を採らなくても、自己粘着性タイルセットを剥がすのが簡単で、かつ粘着力を充分発揮することのできる自己粘着性タイルセットを提供する点にある。
【０００９】
【課題を解決するための手段】
本発明は，２枚のタイルのそれぞれの裏面にそれぞれ別種の粘着剤が塗布されて、両タイルの裏同士が貼り合わされた状態で供給される自己粘着性タイルセットであって、一方の粘着剤が水溶性型粘着剤および／またはエマルジョン型粘着剤であり、他方の粘着剤が溶剤型粘着剤であり、それぞれの粘着剤は粘着剤面同士で貼り合わせれば一応粘着しているが、手により簡単に剥がすことができ、かつそれぞれの粘着剤は、それぞれが塗布されていた面に残存するものであることを特徴とする自己粘着性タイルセットに関する。
【００１０】
前記一方の粘着剤の溶解度パラメータ値（ＳＰ値）と他方の粘着剤の溶解度パラメータ値とは少なくとも０．４以上離れていることが必要である。これにより両タイルの引き剥がしが一層容易かつ安定的にすることができる。
【００１１】
前記水溶性型粘着剤の例としては、（メタ）アクリレート／不飽和カルボン酸共重合体のアルカリ金属塩、アクリルアミド重合体またはその共重合体などを主成分とする水溶性アクリル系樹脂粘着剤、ポリビニルアルコール、イソブテン−無水マレイン酸共重合体のアルカリ金属塩、ポリエチレンオキサイド、ポリビニルピロリドン、酢酸ビニル／不飽和カルボン酸共重合体のアルカリ金属塩などを挙げることができ、これらは単独でも二種以上併用してもよい。
【００１２】
前記エマルジョン型粘着剤としては、いわゆるエマルジョン状態のものやラテックス状態のものを使用することができる。エマルジョンタイプのものとしては、エマルジョン型アクリル系粘着剤が好ましく、その例としては、メタクリル酸メチル−アクリル酸エチル共重合体、スチレン−アクリル酸ブチル共重合体、ポリメタクリル酸ブチル、ポリ酢酸ビニル、ポリウレタンなどの樹脂エマルジョンを挙げることができる。またラテックスタイプのものとしては、粘着剤の分野でラテックス系粘着剤と呼ばれているものであればとくに制限はないが、その例としては、ＳＢＲ、ＮＢＲなどの各種ゴム系のものを挙げることができる。
【００１３】
溶剤型粘着剤の例としては（メタ）アクリル酸エステルの重合体または共重合体のような（メタ）アクリルエステル系粘着剤、ポリアミド系粘着剤、ポリエステル系粘着剤、ポリウレタン系粘着剤、ゴム系接着剤（ポリクロロプレン系接着剤、ニトリルゴム系接着剤、ＮＢＲ系接着剤、再生ゴム系接着剤、天然ゴム系接着剤、ＳＢＲ系接着剤など）、過酸化物硬化型シリコーン粘着剤などがある。
【００１４】
また、溶剤型粘着剤の他の１つの例としては、プレポリマーとモノマーを主成分とする光硬化型粘着剤を挙げることができる。なお、この系においては、光開始剤や活性化剤を併用する。
【００１５】
前記プレポリマーとしては、特に限定するものではないが、アルキッドアクリレート、ポリエステルアクリレート、ポリオールアクリレート、ポリエーテルアクリレート、ポリウレタンアクリレート、オリゴアクリレート、エポキシアクリレートなどがあり、プレポリマーの分子量はとくに限定するものではないが通常１０００〜３０００のものがよく用いられる〔１９８５年７月５日株式会社シーエムシー発行、「特殊機能インキ３４〜５９頁」、昭和５５年１１月２１日株式会社シーエムシー発行、「感光性樹脂の合成と応用（続）」４０４〜４１７頁参照〕。
【００１６】
前記モノマーとしては、特に限定するものはないが、ネオペンチルグリコールジアクリルレート、ペンタエリスリトールトリアクリレート、トリメチロールプロパントリアクリレート、ビスフェノールＡ・エチレンオキサイド付加物のジアクリレート、トリメチロールプロパントリメタクリレート、フェノキシエチルアクリレート、ポリエチレングリコールジアクリレート、ヒドロキシプロピルアクリレートなどを挙げることができる（前記文献参照）。
【００１７】
前記光開始剤や活性化剤としては、ベンゾイン系、アセトフェノン系、ベンジルケタール系、ケトン／アミン系などが挙げられる。具体的には、イソブチルベンゾインエーテル、イソプロピルベンゾインエーテル、ベンゾインエチルエーテル、ベンゾインメチルエーテル、１−フェニル−１，２−プロパンジオン−２−（ｏ−エトキシカルボニル）オキシム、２，２−ジメトキシ−２−フェニルアセトフェノン、ベンジル、ヒドロキンシクロヘキシルフェニルケトン、ジエトキシアセトフェノン、２−ヒドロキシ−２−メチル−１−フェニルプロパン−１−オン、ベンゾフェノン、１−クロロチオキサントン、２−クロロチオキサントン、イソプロッピルチオキサントン、２−メチルチオキサントン、塩素置換ベンゾフェノン、ハロゲン置換アルキル−アリールケトン、アリルアミノケトンなどが挙げられる。
【００１８】
本発明においては、粘着剤は全面塗布の場合でも部分塗布の場合でも、いずれも適用可能である。
【００１９】
本発明の自己粘着性タイルセットを用いて施工する場合には、水溶性型粘着剤および／またはエマルジョン型粘着剤を用いたタイルと溶剤型粘着剤を用いたタイルとを交互に市松模様式に施工することが好ましい。これにより水溶性型粘着剤および／またはエマルジョン型粘着剤と溶剤型粘着剤の下地に対する粘着力に差異があっても床全体として平均化されるうえ、隣の粘着力の高い方のタイルが粘着力の弱い方のタイルを支えるので好都合である。
【００２０】
【実施例】
以下に実施例を挙げて本発明を説明するが、本発明は、これにより何ら限定されるものではない。
【００２１】
実施例１
５０ｃｍ角の（株）タジマ製商品名タピスを用いてテストした。その１枚にはエマルジョン型粘着剤である中央理化工業（株）製商品名ＡＰ−８５粘着剤（ＳＰ値９．２）を０．００３ｇ／ｃｍ２で塗布し、他の１枚には溶剤型粘着剤である東レ・ダウコーニング（株）製商品名ＳＤ４５７０粘着剤（ＳＰ値７．０）を０．００３ｇ／ｃｍ２で塗布した。この２枚のタイルを粘着剤塗布面同士で貼り合わせ、その剥離のしやすさ、剥離状態を観察した結果、いずれも極めて良好であった。また、それぞれのタイルをコンクリート下地に粘着したところ、良好な粘着性を示した。
【００２２】
比較例１
エマルジョン型粘着剤である中央理化工業（株）製商品名ＡＰ−８５粘着剤を塗布したタイル同士を、その粘着剤塗布面同士で貼り合わせ、その剥離性を調べたところ、７日経過しているだけで両者は強固に接着しており、剥離することはできなかった。
【００２３】
【発明の効果】
本発明の自己粘着性タイルセットは、時間が経過しても剥離性に変化がなく、容易に剥離することができ、またその製造工程も従来の自己粘着性タイルセットの製造工程に較べて極めて簡単であるから、コストも大幅に引き下げることができる。